(57)【要約】  【課題】  紫外線照射後であっても脆くならず、適度な可撓性を有するグリーンシートを得るのに適したセラミック塗料を提供すること。  【解決手段】  セラミック原料と、０〜５０℃のガラス転移温度（Ｔｇ）を持つ紫外線硬化型アクリル樹脂と、紫外線重合開始剤と、溶媒とを含有するグリーンシート形成用のセラミック塗料である。  【選択図】  なし【特許請求の範囲】
【請求項１】
セラミック原料と、０〜５０℃のガラス転移温度（Ｔｇ）を持つ紫外線硬化型アクリル樹脂と、紫外線重合開始剤と、溶媒とを含有するグリーンシート形成用のセラミック塗料。
【請求項２】
前記紫外線硬化型アクリル樹脂は、重量平均分子量（Ｍｗ）が５万〜５０万である請求項１に記載のセラミック塗料。
【請求項３】
前記紫外線硬化型アクリル樹脂は、セラミック原料１００重量部に対して６〜１２重量部（但し、１２重量部を除く）含有される請求項１または２に記載のセラミック塗料。
【請求項４】
前記紫外線重合開始剤が、ベンゾフェノン系化合物、アセトフェノン系化合物、ベンジルアセトフェノン系化合物及びベンジルフェノン系化合物から選択される１つ以上の化合物である請求項１〜３のいずれかに記載のセラミック塗料。
【請求項５】
前記紫外線重合開始剤は、前記紫外線硬化型アクリル樹脂１００重量部に対して０．５〜３．０重量部含有される請求項１〜３のいずれかに記載のセラミック塗料。
【請求項６】
前記溶媒は、セラミック原料１００重量部に対して２００〜３００重量部含有される請求項１〜３のいずれかに記載のセラミック塗料。
【請求項７】
請求項１〜６のいずれかに記載のセラミック塗料を用いてグリーンシートを形成する工程と、
前記グリーンシートに対して紫外線を照射する工程と、
紫外線照射後のグリーンシートの表面に内部電極層用ペーストを塗布し、内部電極パターンを形成する工程と、
内部電極パターンが形成されたグリーンシートを積層し、グリーンチップを得る工程と、
前記グリーンチップを焼成する工程とを、有する積層型電子部品の製造方法。
【請求項８】
５０〜５００ｍＪ／ｃｍ２  （但し、５００ｍＪ／ｃｍ２  を除く）の紫外線を照射する請求項７に記載の積層型電子部品の製造方法。
【請求項９】
グリーンシート形成の際の乾燥温度が、５０〜１００℃（但し、１００℃を除く）である請求項７に記載の積層型電子部品の製造方法。
【請求項１０】
前記乾燥後のグリーンシートの厚みが、３μｍ以下である請求項７に記載の積層型電子部品の製造方法。
【発明の詳細な説明】
【技術分野】
【０００１】
本発明は、グリーンシートの表面に電極パターン層を形成する際に、いわゆるシートアタック現象が発生せず、結果としてショート不良率が少ない積層セラミックコンデンサなどの積層型電子部品を製造可能なグリーンシート用のセラミック塗料と、該塗料を用いた積層セラミックコンデンサなどの積層型電子部品の製造方法とに関する。
【背景技術】
【０００２】
コンデンサ、圧電素子、ＰＴＣサーミスタ、ＮＴＣサーミスタ、またはバリスタ等の積層型電子部品を製造する方法としては、たとえば下記の方法が知られている。まず、可撓性支持体（例としてＰＥＴフィルム）上にドクターブレード法などで、セラミック原料粉体、有機バインダ、可塑剤、溶剤等を含むセラミック塗料をシート状に成形し、グリーンシートとする。そのグリーンシートの上に、パラジウム、銀、ニッケル等の電極材を含む電極層用ペーストを所定パターンで印刷し、電極パターン層とする。
【０００３】
積層構造を得る場合には、得られたグリーンシートを所望の積層構造になるように積層し、プレス切断工程を経てセラミックグリーンチップを得る。このようにして得られたセラミックグリーンチップ中のバインダをバーンアウトし、１０００℃〜１４００℃で焼成し、得られた焼結体に、銀、銀−パラジウム、ニッケル、または銅等の端子電極を形成し、積層型電子部品を得る。
【０００４】
上述した製造方法において、例えば積層セラミックコンデンサを製造する場合、小型化、大容量化の手法として、１層あたりの誘電体層の厚みを薄くし、積層数を多くすることが考えられる。
【０００５】
しかしながら、乾燥させたグリーンシートの上に電極パターンを印刷する工程がＷｅｔ−ｏｎ−Ｄｒｙ方式である従来工法では、電極印刷時の溶剤によってグリーンシートを侵食すること（溶剤によるシートアタック）が起こり、電極印刷部下面のグリーンシートの厚みが薄くなり、ショート不良を発生し易いという問題があった。
【０００６】
そこで、本発明者らは、先に、グリーンシート形成用のセラミック塗料中に含まれる有機バインダとして紫外線硬化型樹脂を用いることを提案した（特願２００４−２１８６４２号）。この技術によれば、セラミック塗料をシート状に成形してグリーンシートとした後、電極層用ペーストを印刷する前に、グリーンシートに対して紫外線を照射することにより、紫外線照射前には溶剤に可溶であった紫外線硬化型樹脂が、紫外線照射後には三次元架橋することによってあらゆる溶剤に対して不溶な樹脂へと変化する。このため、紫外線照射後のグリーンシート上に、溶剤を含む電極層用ペーストを印刷しても、溶剤によるシートアタックの影響を受けにくく、ショート不良対策に効果があるというものである。
【０００７】
しかしながら、上記の技術では、紫外線照射による樹脂の硬化時において、硬化時間が短時間であっても樹脂の過剰硬化が行われ、その結果、紫外線照射後のグリーンシートが脆くなってしまい、シート化できないことがあった。
【発明の開示】
【発明が解決しようとする課題】
【０００８】
本発明の目的は、紫外線照射後であっても脆くならず、適度な可撓性を有するグリーンシートを得るのに適したセラミック塗料と、グリーンシートの表面に電極パターン層を形成する際にいわゆるシートアタック現象が発生せず、結果として得られる電子部品のショート不良率が少ない積層型電子部品の製造方法とを、提供することである。
【課題を解決するための手段】
【０００９】
上記目的を達成するために、本発明によれば、
セラミック原料と、０〜５０℃のガラス転移温度（Ｔｇ）を持つ紫外線硬化型アクリル樹脂と、紫外線重合開始剤と、溶媒とを含有するグリーンシート形成用のセラミック塗料が提供される。
【００１０】
本発明によれば、
セラミック原料と、０〜５０℃のガラス転移温度（Ｔｇ）を持つ紫外線硬化型アクリル樹脂と、紫外線重合開始剤と、溶媒とを含有するセラミック塗料を用いてグリーンシートを形成する工程と、
前記グリーンシートに対して紫外線を照射する工程と、
紫外線照射後のグリーンシートの表面に内部電極層用ペーストを塗布し、内部電極パターンを形成する工程と、
内部電極パターンが形成されたグリーンシートを積層し、グリーンチップを得る工程と、前記グリーンチップを焼成する工程とを、有する積層型電子部品の製造方法が提供される。
【００１１】
好ましくは、前記紫外線硬化型アクリル樹脂は、重量平均分子量（Ｍｗ）が５万〜５０万である。好ましくは、前記紫外線硬化型アクリル樹脂は、セラミック原料１００重量部に対して６〜１２重量部（但し、１２重量部を除く）含有される。
【００１２】
好ましくは、前記紫外線重合開始剤が、ベンゾフェノン系化合物、アセトフェノン系化合物、ベンジルアセトフェノン系化合物及びベンジルフェノン系化合物から選択される１つ以上の化合物である。好ましくは、前記紫外線重合開始剤は、前記紫外線硬化型アクリル樹脂１００重量部に対して０．５〜３．０重量部含有される。
【００１３】
好ましくは、前記溶媒は、セラミック原料１００重量部に対して２００〜３００重量部含有される。
【００１４】
好ましくは、５０〜５００ｍＪ／ｃｍ２  （但し、５００ｍＪ／ｃｍ２  を除く）の紫外線を照射する。
好ましくは、グリーンシート形成の際の乾燥温度が、５０〜１００℃（但し、１００℃を除く）である。
【００１５】
好ましくは、前記乾燥後のグリーンシートの厚みが、３μｍ以下、より好ましくは０．５〜１μｍである。
前記セラミック原料は、Ｂａ２＋、Ｓｒ２＋、Ｃａ２＋を含む塩基性の原料であることが好ましく、特に、等電点が９〜１２の範囲であることが好ましい。
好ましくは、前記セラミック原料は、平均粒径が０．１〜０．２５μｍである。
【００１６】
積層型電子部品としては、特に限定されないが、積層セラミックコンデンサ、圧電積層体部品、チップバリスタ、チップサーミスタ等の表面実装（ＳＭＤ）チップ型電子部品などが例示される。
【発明の効果】
【００１７】
本発明に係るグリーンシート形成用のセラミック塗料は、特定のＴｇを持つ紫外線硬化型アクリル樹脂を含有する。このため、この塗料をシート化して紫外線照射による樹脂の硬化の際に、樹脂が適正に硬化される結果、適度な可撓性が付与され、紫外線照射後のグリーンシートが脆くなることがない。また、セラミック塗料に用いる紫外線硬化型アクリル樹脂の分子量を制御することで、シート強度を高めることもできる。
【００１８】
また、本発明のセラミック塗料を用いた積層型電子部品の製造方法では、本発明のセラミック塗料を用いてグリーンシートを形成した後、該グリーンシートに対して紫外線を照射し、グリーンシート中の紫外線硬化型アクリル樹脂を硬化させる。硬化したアクリル樹脂は、あらゆる溶剤に対して不溶な樹脂に変化するため、その後、そのグリーンシートの表面に電極パターンを印刷法などで形成したとしても、電極パターンに含まれる溶剤がグリーンシートを侵食すること（溶剤によるシートアタック）はない。その結果、結果として得られる電子部品のショート不良を低減することができる。
【発明を実施するための最良の形態】
【００１９】
以下、本発明を、図面に示す実施形態に基づき説明する。図１は本発明の一実施形態に係る積層セラミックコンデンサの概略断面図である。
【００２０】
図１に示すように、積層型電子部品の一例としての本実施形態に係る積層セラミックコンデンサ１は、層間誘電体層２と内部電極層３とが交互に積層された構成のコンデンサ素子本体１０を有する。このコンデンサ素子本体１０の両端部には、素子本体１０の内部で交互に配置された内部電極層３と各々導通する一対の外部電極４が形成してある。コンデンサ素子本体１０の形状に特に制限はないが、通常、直方体状とされる。また、その寸法にも特に制限はなく、用途に応じて適当な寸法とすればよいが、通常、（０．６〜５．６ｍｍ）×（０．３〜５．０ｍｍ）×（０．３〜１．９ｍｍ）程度である。
【００２１】
内部電極層３は、各端面がコンデンサ素子本体１０の対向する２端部の表面に交互に露出するように積層してある。一対の外部電極４は、コンデンサ素子本体１０の両端部に形成され、交互に配置された内部電極層３の露出端面に接続されて、コンデンサ回路を構成する。
【００２２】
コンデンサ素子本体１０において、内部電極層３および層間誘電体層２の積層方向の両外側端部には、外側誘電体層２ａが配置してあり、素子本体１０の内部を保護している。
【００２３】
層間誘電体層２および外側誘電体層２ａの組成は、本発明では特に限定されないが、たとえば以下の誘電体磁器組成物で構成される。本実施形態の誘電体磁器組成物は、たとえば｛（Ｂａ（１−ｘ−ｙ）  Ｃａｘ Ｓｒｙ  ）Ｏ｝Ａ  （Ｔｉ（１−ｚ）  Ｚｒｚ  ）Ｂ  Ｏ２ で表せる主成分を有する誘電体磁器組成物である。なお、Ａ，Ｂ，ｘ，ｙ，ｚは、いずれも任意の範囲であるが、たとえば０．９９０≦Ａ／Ｂ≦１．０１０、０≦ｘ≦０．８０、０≦ｙ≦０．５、０．０１≦ｚ≦０．９８であることが好ましい。誘電体磁器組成物中に主成分と共に含まれる副成分としては、Ｓｒ，Ｙ，Ｇｄ，Ｔｂ，Ｄｙ，Ｖ，Ｍｏ，Ｚｎ，Ｃｄ，Ｔｉ，Ｓｎ，Ｗ，Ｂａ，Ｃａ，Ｍｎ，Ｍｇ，Ｃｒ，Ｓｉ，およびＰの酸化物から選ばれる１種類以上を含む副成分が例示される。
【００２４】
副成分を添加することにより、主成分の誘電特性を劣化させることなく低温焼成が可能となり、層間誘電体層を薄層化した場合の信頼性不良を低減することができ、長寿命化を図ることができる。ただし、本発明では、層間誘電体層の組成は、上記に限定されるものではない。
【００２５】
なお、図１に示す層間誘電体層２の積層数や厚み等の諸条件は、目的や用途に応じ適宜決定すればよいが、本実施形態では、層間誘電体層２の厚みは、２μｍ〜５０μｍ程度である。また、外側誘電体層２ａの厚みは、たとえば１００μｍ〜数百μｍ程度である。
【００２６】
内部電極層３に含有される導電材は特に限定されないが、層間誘電体層２の構成材料が耐還元性を有するため、卑金属を用いることができる。導電材として用いる卑金属としては、Ｎｉ、Ｃｕ、Ｎｉ合金またはＣｕ合金が好ましい。内部電極層３の主成分をＮｉにした場合には、誘電体が還元されないように、低酸素分圧（還元雰囲気）で焼成するという方法がとられている。一方誘電体は還元されないようにその組成比をストイキオ組成からずらす等の手法がとられている。  
【００２７】
内部電極層３の厚さは用途等に応じて適宜決定すればよいが、通常、０．５〜５μｍ、特に１〜２．５μｍ程度であることが好ましい。
【００２８】
外部電極４に含有される導電材は特に限定されないが、通常、ＣｕやＣｕ合金あるいはＮｉやＮｉ合金等を用いる。なお、ＡｇやＡｇ−Ｐｄ合金等も、もちろん使用可能である。なお、本実施形態では、安価なＮｉ，Ｃｕや、これらの合金を用いることができる。  
【００２９】
外部電極の厚さは用途等に応じて適宜決定されればよいが、通常、１０〜５０μｍ程度であることが好ましい。
【００３０】
次に、積層セラミックコンデンサ１の製造方法を説明する。本実施形態では、ペーストを用いた通常の印刷法やシート法によりグリーンチップを作製し、これを焼成した後、外部電極を印刷または転写して焼成することにより製造される。以下、製造方法について具体的に説明する。
【００３１】
（１）まずは、誘電体層用ペーストを準備する。
【００３２】
本実施形態では、誘電体層用ペーストは、本発明のセラミック塗料で構成される。
【００３３】
セラミック塗料 
本発明のセラミック塗料は、セラミック原料と、紫外線硬化型アクリル樹脂と、紫外線重合開始剤と、溶媒とを含有する紫外線硬化型の塗料である。
【００３４】
セラミック原料
セラミック原料（誘電体原料）には、前述した誘電体磁器組成物の組成に応じ、主成分を構成する原料と、副成分を構成する原料と、必要に応じて焼結助剤を構成する原料とが用いられる。
【００３５】
本実施形態では、主成分を構成する原料として、Ｂａ２＋、Ｓｒ２＋、Ｃａ２＋を含み、等電点が９〜１２のものを用いることが好ましい。等電点を所定範囲とすることで、塗料化時の各原料成分の凝集を防止することができる。等電点が上記範囲から外れると、Ｂａイオンの溶出が大きくなってしまい、セラミック塗料がゲル化してしまい塗料化が困難になってしまう。
【００３６】
主成分を構成する原料としては、Ｔｉ，Ｂａ，Ｓｒ，Ｃａ，Ｚｒの酸化物および／または焼成により酸化物になる化合物が用いられる。副成分を構成する原料としては、Ｓｒ，Ｙ，Ｇｄ，Ｔｂ，Ｄｙ，Ｖ，Ｍｏ，Ｚｎ，Ｃｄ，Ｔｉ，Ｓｎ，Ｗ，Ｂａ，Ｃａ，Ｍｎ，Ｍｇ，Ｃｒ，Ｓｉ，およびＰの酸化物および／または焼成により酸化物になる化合物から選ばれる１種類以上、好ましくは３種類以上の単一酸化物または複合酸化物が用いられる。
【００３７】
誘電体原料には、必ずしも焼結助剤を含ませる必要はないが、焼結助剤を含ませる場合には、たとえばＳｉまたはＬｉの酸化物および／または焼成により酸化物になる化合物が用いられる。焼成により酸化物になる化合物としては、例えば炭酸塩、硝酸塩、シュウ酸塩、有機金属化合物等が例示される。もちろん、酸化物と、焼成により酸化物になる化合物とを併用してもよい。  
【００３８】
これらの原料粉末は、通常、平均粒子径０．００５〜５μｍ程度、好ましくは０．１〜０．２５μｍ程度のものが用いられる。
【００３９】
このような原料粉末から誘電体原料を得るには例えば下記のようにすればよい。まず、出発原料を所定の量比に配合し、例えば、ボールミル等により湿式混合する。次いで、スプレードライヤー等により乾燥させ、その後仮焼し、主成分を構成する上記式の誘電体酸化物を得る。なお、仮焼は、通常５００〜１３００℃、好ましくは５００〜１０００℃、さらに好ましくは８００〜１０００℃にて、２〜１０時間程度、空気中にて行う。次いで、ジェットミルあるいはボールミル等にて所定粒径となるまで粉砕し、誘電体原料を得る。得られた誘電体原料の粒径は、好ましくは０．１〜０．２５μｍ程度である。なお、副成分と、焼結助剤（ＳｉＯ２  またはＬｉ２  Ｏなど）とは、それぞれ主成分とは別に仮焼きし、得られた誘電体原料に混合される。
【００４０】
紫外線硬化型アクリル樹脂 
本発明で使用される紫外線硬化型アクリル樹脂は、紫外線硬化型のアクリル系重合体又は共重合体で構成されており、特に特定のガラス転移温度（Ｔｇ）を持つもの用いることが特徴である。この点については後述する。
【００４１】
以下の説明では、上述のアクリル系重合体又は共重合体が、「（メタ）アクリル酸エステルを主成分とし、必要に応じて、官能性単量体と、共単量体とを、重合又は共重合して構成される」場合を例示して説明する。
【００４２】
（メタ）アクリル酸エステル
（メタ）アクリル酸エステルとは、通常、炭素数が３０以下のアルキル基を有するアクリル酸やメタクリル酸などのエステルを意味する。（メタ）アクリル酸エステルの具体例としては、メチル（メタ）アクリレート、エチル（メタ）アクリレート、ｎ−プロピル（メタ）アクリレート、ｎ−ブチル（メタ）アクリレート、ｉ−ブチル（メタ）アクリレート、ｔ−ブチル（メタ）アクリレート、ｎ−ヘキシル（メタ）アクリレート、ｎ−オクチル（メタ）アクリレート、ｉ−オクチル（メタ）アクリレート、２−エチルヘキシル（メタ）アクリレート、ｉ−ノニル（メタ）アクリレート、ステアリル（メタ）アクリレートなどが例示される。特に、メタクリル酸アルキルエステルの一例としてのメチルメタクリレート（ＭＭＡ）が好ましい。
【００４３】
（メタ）アクリル酸エステルの使用量は、アクリル系重合体又は共重合体を構成する全単量体の合計１００重量％中、例えば５０重量％以上、好ましくは６０〜１００重量％、特に好ましくは７０〜９９重量％程度の量が好適である。
【００４４】
官能性単量体
官能性単量体とは、ラジカル重合性不飽和基の他に少なくとも１個の官能性基を有する単量体を意味する。官能性単量体としては、官能性基として、例えば、カルボキシル基、アミド基もしくは置換アミド基、アミノ基もしくは置換アミノ基、水酸基、または、メルカプト基などを有する単量体が例示される。本発明では、これらの中から１種または２種以上の単量体を適宜選択して用いることができる。
【００４５】
官能性単量体の具体例としては、カルボキシル基含有単量体（例えば、アクリル酸、メタクリル酸、イタコン酸、マレイン酸、無水マレイン酸、フマル酸、クロトン酸、シトラコン酸（好ましくは、アクリル酸、メタクリル酸、イタコン酸）など）；  アミド基もしくは置換アミド基含有単量体（例えば、アクリルアミド、メタクリルアミド、Ｎ，Ｎ−ジメチルアクリルアミド、Ｎ−メチルアクリルアミド（好ましくは、アクリルアミド、メタクリルアミド）など）；  アミノ基もしくは置換アミノ基含有単量体（例えば、アミノエチルアクリレート、Ｎ，Ｎ−ジメチルアミノエチルアクリレート、Ｎ，Ｎ−ジエチルアミノエチルアクリレート、Ｎ，Ｎ−ジメチルアミノエチルメタクリレート、Ｎ，Ｎ−ジエチルアミノエチルメタクリレート（好ましくは、Ｎ，Ｎ−ジメチルアミノエチルメタクリレート、Ｎ，Ｎ−ジエチルアミノエチルメタクリレート）など）；  水酸基含有単量体（例えば、２−ヒドロキシエチルアクリレート、２−ヒドロキシプロピルアクリレート、２−ヒドロキシエチルメタクリレート、アリルアルコール、メタリルアルコール（好ましくは、２−ヒドロキシエチルアクリレート、２−ヒドロキシプロピルアクリレート、２−ヒドロキシエチルメタクリレート、２−ヒドロキシプロピルメタクリレート）など）；  メルカプト基含有単量体（例えば、ビニルメルカプタン、アリルメルカプタンなど）；等が例示される。これらの官能性単量体のうち、カルボキシル基含有単量体、アミド基含有単量体及び置換アミノ基含有単量の群から選ばれた少なくとも１種以上の単量体を用いるのが特に好ましい。官能性単量体の使用量は、アクリル系重合体又は共重合体を構成する全単量体の合計１００重量％中、例えば２０重量％以下、好ましくは０〜１５重量％、特に好ましくは０．５〜１０重量％程度の量を例示できる。
【００４６】
共単量体
共単量体とは、（メタ）アクリル酸エステル及び官能性単量体と共重合可能な単量体を意味する。共単量体としては、飽和脂肪酸ビニルエステル単量体（例えば、蟻酸ビニル、酢酸ビニル、プロピオン酸ビニル、バーサチック酸ビニルなど）；  α，β−不飽和ジカルボン酸の炭素数１〜１８の直鎖もしくは分岐アルキルエステル（例えば、ジブチルマレート、ジブチルフマレート、ジブチルイタコネート、ジオクチルマレート、ジオクチルフマレート、ジオクチルイタコネートなど）；  芳香族ビニル単量体（例えば、スチレン、α−メチルスチレン、ビニルトルエン、エチルビニルベンゼンなど）；  シアン化ビニル単量体（例えば、アクリロニトリル、メタクリロニトリルなど）；  イソシアネート類（トリレンジイソシアネート、４，４′−ジフェニルメタンジイソシアネート、ｐ−フェニレンジイソシアネート、１，５−ナフチレンジイソシアネート、キシリレンジイソシアネート、ヘキサメチレンジイソシアネート、イソホロンジイソシアネート、４，４′−ジシクロヘキシルメタンジイソシアネートなど）；等が例示される。
【００４７】
共単量体の使用量は、アクリル系重合体又は共重合体を構成する全単量体の合計１００重量％中、一般に５０重量％以下、好ましくは４０重量％以下、特に好ましくは３０重量％以下程度の量が好適である。
【００４８】
アクリル系重合体又は共重合体の製造方法は、特に限定されるものではなく、従来から一般的に知られている溶液重合、乳化重合など公知の重合方法を採用できるが、重合により得られた（共）重合体混合物から、本発明のセラミック塗料を製造するに当たって、処理工程が比較的簡単で且つ短時間で行い得る溶液重合の採用が好ましい。溶液重合は、一般に、重合槽内に所定の有機溶媒、単量体混合物、重合開始剤、および、必要に応じて用いる連鎖移動剤を仕込み、窒素気流中または有機溶媒の還流温度で、攪拌しながら数時間加熱反応させることにより行われる。
【００４９】
ガラス転移温度
本発明で使用されるアクリル系重合体又は共重合体は、ガラス転移温度（Ｔｇ）が、０〜５０℃、好ましくは０〜３０℃、より好ましくは０〜２０℃、特に好ましくは０〜１０℃である。Ｔｇが高すぎると、シート化した際のグリーンシート強度が高くなり過ぎ、可撓性が低下し、割れやすくなる傾向がある。Ｔｇが低すぎると、シート強度が低くなり過ぎ、保形性を満足することができない。
【００５０】
なお、アクリル系重合体又は共重合体のＴｇは、主成分の（メタ）アクリル酸エステルに共重合させる官能基の種類を選択することで、変化させることが可能である。
【００５１】
分子量
本発明で使用可能なアクリル系重合体又は共重合体は、重量平均分子量（Ｍｗ）が、好ましくは５万〜５０万、より好ましくは１０万〜５０万である。Ｍｗが高すぎると、このようなアクリル系重合体又は共重合体の製造が困難となるばかりでなく、最終的なセラミック塗料の粘度が高くなり過ぎる不都合を生じる傾向がある。Ｍｗが低すぎると、グリーンシートのシート強度が低下する傾向にある。
【００５２】
本発明では、上述のアクリル系重合体又は共重合体として、例えば、ポリエステルアクリレート２官能共重合体、ウレタンアクリレート２官能共重合体、メチルメタアクリレート２官能共重合体（以上、日本カーバイド工業社製）、エチルメタアクリレート２官能共重合体、ｎ−ブチルメタアクリレート２官能共重合体（以上、東亜合成化学社製）など市販されているものを使用することもできる。
【００５３】
アクリル系重合体又は共重合体の含有量は、セラミック原料１００重量部に対して、好ましくは６〜１２重量部（但し、１２重量部を除く）、より好ましくは８〜１２重量部（但し、１２重量部を除く）、さらに好ましくは１０〜１２重量部（但し、１２重量部を除く）である。アクリル系重合体又は共重合体の含有量は少なすぎると、シートの保形性がなく、シート化することが困難になる傾向がある。アクリル系重合体又は共重合体の含有量の増加に伴ってシート強度は向上するが、含有量が多すぎると、シート成形時にクラックが入る不都合を生じる。
【００５４】
紫外線重合開始剤
本発明で使用可能な紫外線重合開始剤は、紫外線の照射によってラジカル(活性種)を発生し、該ラジカルが上述のアクリル系重合体又は共重合体の反応基に反応し、ラジカル重合を開始させることが可能な化合物であれば特に限定されない。本発明では、紫外線重合開始剤として、好ましくは、ベンゾフェノン系化合物、アセトフェノン系化合物、ベンジルアセトフェノン系化合物及びベンジルフェノン系化合物から選択される１つ以上の化合物を用いる。これらの群の１つ以上の化合物を用いることにより、上記樹脂を硬化させる際に過剰硬化を防止でき、結果的にグリーンシートへの可撓性を付与できる。なお、アミン系化合物では、硬化の効果がない。
【００５５】
アセトフェノン系化合物としては、例えばジエトキシアセトフェノン、２−ヒドロキシ−２−メチル−１−フェニルプロパン−１−オン、４’−イソプロピル−２−ヒドロキシ−２−メチルプロピオフェノン、２−ヒドロキシメチル−２−メチルプロピオフェノン、２，２−ジメトキシ−１，２−ジフェニルエタン−１−オン、ｐ−ジメチルアミノアセトフェノン、ｐ−ターシャリブチルジクロロアセトフェノン、ｐ−ターシャリブチルトリクロロアセトフェノン、ｐ−アジドベンザルアセトフェノン、１−ヒドロキシシクロヘキシルフェニルケトン、２−メチル−１−［４−（メチルチオ）フェニル］−２−モルフォリノプロパノン−１、２−ベンジル−２−ジメチルアミノ−１−（４−モルフォリノフェニル）−ブタノン−１、ベンゾイン、ベンゾインメチルエーテル、ベンゾインエチルエーテル、ベンゾインイソプロピルエーテル、ベンゾイン−ｎ−ブチルエーテル、ベンゾインイソブチルエーテルなどが挙げられる。これらは、１種又は２種以上組み合わせて用いることができる。
【００５６】
ベンゾフェノン系化合物としては、例えばベンゾフェノン、ｏ−ベンゾイル安息香酸メチル、ミヒラーケトン、４，４’−ビスジエチルアミノベンゾフェノン、４，４’−ジクロロベンゾフェノン、４−ベンゾイル−４’−メチルジフェニルスルフィドなどが挙げられる。これらは、１種又は２種以上組み合わせて用いることができる。
【００５７】
ベンジルアセトフェノン系化合物としては、ジベンジルアセトフェノンなどが挙げられる。これらは、１種又は２種以上組み合わせて用いることができる。
【００５８】
ベンジルフェノン系化合物としては、ジベンジルフェノンなどが挙げられる。これらは、１種又は２種以上組み合わせて用いることができる。
【００５９】
紫外線重合開始剤の含有量（配合量）は、アクリル系重合体又は共重合体１００重量部に対して、好ましくは０．５〜３．０重量部、より好ましくは１．０〜２．０重量部である。重合開始剤の含有量が少なすぎると、硬化不良を生じることがあり、逆に多すぎると過剰硬化反応によりシート強度、伸び物性面での脆さが生じるという不都合がある。
【００６０】
溶媒
本発明のセラミック塗料には、上述した、セラミック原料と、紫外線硬化型アクリル樹脂の他に、通常は、さらに溶媒を含有する。
【００６１】
溶媒としては、アクリル系重合体又は共重合体の製造に際して使用される、芳香族炭化水素類、脂肪族系もしくは脂肪族炭素化水素類、エステル類、ケトン類、アルコール類などが用いられる。これらの溶媒は、使用に際して、それぞれ単独で、または２種以上混合して用いることができる。
【００６２】
溶媒の含有量は、セラミック原料１００重量部に対して、好ましくは２００〜３００重量部、より好ましくは２４０〜２７０重量部である。
溶媒量は少なすぎると、樹脂を溶解しきれず、セラミック塗料が得られない。逆に多すぎると、溶媒が乾燥工程で飛びにくくなり、残留溶媒が多くなって、高強度のグリーンシートが得られない傾向がある。
【００６３】
本発明のセラミック塗料は、セラミック原料、アクリル系重合体又は共重合体、及び紫外線重合開始剤を、合計で、セラミック塗料全体１００重量％に対して、好ましくは２５〜３５重量％、より好ましくは２８〜３１重量％含有しており、その粘度は、好ましくは２０〜８０ｃｐｓ、より好ましくは４０〜６０ｃｐｓ(回転粘度計；２５℃；１０ｒｐｍ)程度であるのがよい。
【００６４】
その他の成分
本発明のセラミック塗料には、必要に応じて、分散剤、可塑剤、誘電体、ガラスフリット、絶縁体、帯電助剤などから選択される添加物が含有されても良い。ただし、これらの総含有量は、１０重量％以下とすることが望ましい。
【００６５】
可塑剤としては、フタル酸ジオクチルやフタル酸ベンジルブチルなどのフタル酸エステル、アジピン酸、燐酸エステル、グリコール類などが例示される。可塑剤を配合する場合の塗料中における可塑剤の重量割合は、特に限定されず、アクリル系重合体又は共重合体１００重量部に対して、好ましくは４０〜７０重量部である。可塑剤が少なすぎると、グリーンシートが脆くなる傾向にあり、多すぎると、可塑剤が滲み出し、取り扱いが困難である。
【００６６】
本実施形態では、上述したセラミック原料と、アクリル系重合体又は共重合体と、重合開始剤と、溶媒とは、例えばボールミル等で混合することにより、本発明のセラミック塗料からなる誘電体層用ペースト（スラリー）を得ることができる。なお、混合に際し、セラミック原料を溶媒で一次混合して一次分散液を得た後、この一次分散液に、上記アクリル系重合体又は共重合体と、紫外線重合開始剤とを、上記の含有量となるように添加、分散させて調製してもよい。可塑剤などのその他の成分を添加する場合には、二次混合する際に、添加して、混合させるようにすればよい。
【００６７】
（２）次に、誘電体層用ペーストをシート化する。
【００６８】
本実施形態では、前記誘電体層用ペーストを用いて、図１に示す層間誘電体層２および外側誘電体層２ａを成形することができるが、以下の説明では、特に、膜厚が薄い層間誘電体層２を成形する場合を主として説明する。
【００６９】
本実施形態では、誘電体層用ペーストをシート化するための手段として、ノズルコート法、ドクターブレード法などが用いられる。具体的には、誘電体層用ペーストを、ノズルコート法やドクターブレード法などによってキャリアシート上に、所定厚さで塗布し、グリーンシートを形成する。
【００７０】
グリーンシートは、キャリアシートに形成された後に乾燥される。グリーンシートの乾燥温度は、好ましくは５０〜１００℃（但し、１００℃を除く）であり、乾燥時間は、好ましくは１〜２０分である。乾燥温度が低すぎると、残留溶剤が残り、保形性を保てず、グリーンシートの強度が低下する。逆に高すぎると、溶媒が急激に蒸発してシート表面が荒れるため好ましくない。
【００７１】
乾燥後のグリーンシートの厚みは、乾燥前に比較して、５〜２５％の厚みに収縮する。乾燥後のグリーンシートの厚みは、好ましくは３μｍ以下、さらに好ましくは０．５〜１μｍである。
【００７２】
キャリアシートとしては、たとえばＰＥＴフィルムなどが用いられ、剥離性を改善するために、シリコンなどがコーティングしてあるものが好ましい。これらのキャリアシートの厚みは、特に限定されないが、好ましくは、５〜１００μｍである。
【００７３】
（３）キャリアシートの上にグリーンシートを形成して乾燥した後に、紫外線を照射して、グリーンシートに含まれる紫外線硬化型アクリル樹脂を硬化させる。こうすることで、後述の内部電極パターンの形成の際に、グリーンシートがシートアタックされることがなくなる。
【００７４】
本発明のセラミック塗料の硬化に用いられる紫外線の照射量は、ランプの強度、照射される面までの距離および照射時間を調節することにより照射線量を調節でき、該照射線量は照射面を積算光量計を用いて測定して、好ましくは５０〜５００ｍＪ／ｃｍ２  （但し、５００ｍＪ／ｃｍ２  を除く）、より好ましくは１００〜５００ｍＪ／ｃｍ２  （但し、５００ｍＪ／ｃｍ２  を除く）とする。照射線量が少なすぎると、硬化時間が長くなり、逆に照射線量が多くなりすぎると、樹脂の硬化は促進されるが脆くなる傾向にある。
【００７５】
上記のようにして成形されたグリーンシートは、図１に示す層間誘電体層２を構成する部分であり、好ましくは０．５〜３μｍ程度の膜厚を有する。この層間誘電体層用グリーンシートとは別に、好ましくは１００μｍ以上、さらに好ましくは１４０μｍ以上、特に好ましくは２５０μｍ以上の膜厚を有する外側誘電体層用グリーンシートを形成する。
【００７６】
（４）次に、この層間誘電体層用グリーンシートの表面には、図１に示す内部電極層３となる内部電極層用ペーストが所定パターンで塗布乾燥され、内部電極パターンが形成される。
【００７７】
内部電極層用ペーストは、各種導電性金属や合金からなる導電体材料、あるいは焼成後に上記した導電体材料となる各種酸化物、有機金属化合物、レジネート等と、有機ビヒクルとを混練して調製する。
【００７８】
内部電極層用ペーストを製造する際に用いる導体材料としては、ＮｉやＮｉ合金さらにはこれらの混合物を用いる。このような導体材料は、球状、リン片状等、その形状に特に制限はなく、また、これらの形状のものが混合したものであってもよい。また、導体材料の平均粒子径は、通常、０．１〜１０μｍ、好ましくは０．２〜１μｍ程度のものを用いればよい。
【００７９】
（５）次に、内部電極層用ペーストが塗布された層間誘電体層用グリーンシートを交互に積層すると共に、その積層方向の外側両端部に、外側誘電体層用グリーンシートを単層または複層で積層する。
【００８０】
（６）次に、得られた積層体を、所定の積層体サイズに切断し、グリーンチップとした後、脱バインダ工程、焼成工程、必要に応じて行われるアニール工程を経て形成された、焼結体で構成されるコンデンサ素子本体１０に、外部電極用ペーストを印刷または転写して焼成し、外部電極４，４を形成して、積層セラミックコンデンサ１が製造される。なお、外部電極用ペーストは、上記した内部電極層用ペーストと同様にして調製すればよい。
【００８１】
このようにして製造された積層セラミックコンデンサ１は、ハンダ付等によりプリント基板上などに実装され、各種電子機器等に使用される。
【００８２】
なお、本発明は、上述した実施形態に限定されるものではなく、本発明の範囲内で種々に改変することができる。  
【００８３】
上述した実施形態では、本発明に係る塗料組成物を用いて、積層セラミックコンデンサを製造しているが、本発明に係る塗料組成物を用いて製造される電子部品としては、図１に示すように、内部電極層３が多数積層してある積層セラミックコンデンサに限定されない。たとえば、図１では、内部電極層３が多数積層してあるが、内部電極が１対のみ、または複数対のみしか積層されないコンデンサやその他の電子部品もある。
【００８４】
また、上述した実施形態では、層間誘電体層用グリーンシートの表面に、内部電極パターンを印刷法で形成した後、またはその前に、グリーンシート上の内部電極パターンが形成されていない表面隙間（余白パターン部分）に、内部電極パターンと実質的に同じ厚みの余白パターン層を形成してもよい。これにより段差の発生を防止することができる。余白パターン層を形成するためのペーストは、層間誘電体層用グリーンシートに含まれるセラミック原料と同じ組成かつ同じ平均粒径を有するセラミック原料と、有機ビヒクルとを含有するようにする。
【実施例】
【００８５】
以下、本発明を、さらに詳細な実施例に基づき説明するが、本発明は、これら実施例に限定されない。
【００８６】
実施例１ 
まず、下記の各ペーストを準備した。  
【００８７】
誘電体層用ペーストＡ 
出発原料として、主成分原料：ＢａＴｉＯ３  （平均粒径０．２μｍ／堺化学工業社製ＢＴ０２粉）と、副成分原料とを準備した。副成分原料としては、主成分原料１００モルに対し、２モルのＹ２  Ｏ３  と、２モルのＭｇＯと、０．４モルのＭｎＯと、０．１モルのＶ２  Ｏ５  と、３モルの（Ｂａ０．６  Ｃａ０．４  ）ＳｉＯ３  とを用いた。これらの出発原料１００重量部と、分散剤（高分子系分散剤／サンノプコ社製、ＳＮ５４６８）１重量部と、エタノール１００重量部とを、ジルコニアボール（２ｍｍφ）とともにポリエチレン容器に投入し、１６時間混合して誘電体混合溶液を得た。この誘電体混合溶液を乾燥温度１２０℃で１２時間乾燥し、誘電体原料（粉末状）を得た。
【００８８】
得られた誘電体原料：１００重量部と、溶剤：表１の所定量（ＭＥＫ２００重量部＋トルエン５０重量部）と、ブロック型分散剤１重量部（ユニケマ（株）社製ＪＰ４）とをボールミルで４時間混合行って一次分散させた。
【００８９】
一次分散後の分散物に、紫外線硬化型アクリル樹脂（日本カーバイト社製の商品名  ＳＤ−０３１２、メタクリル酸メチルとメタクリル酸エチルの共重合体樹脂、Ｔｇ＝５℃、Ｍｗ＝１５００００）：表１の所定量と、紫外線重合開始剤としてのベンゾフェノン系化合物（日本カーバイド社製の商品名  ＳＤ−０３１４）１重量部とを添加してボールミルにて１６時間混合し、二次分散させて、誘電体層用ペーストを得た。
【００９０】
Ｔｇの測定
紫外線硬化型アクリル樹脂のＴｇは、次のようにして測定した。まず、樹脂をラッカー状とし、ラッカー状とした樹脂を成膜し、次いで溶剤を乾燥させることにより、フィルム化した。フィルム化した紫外線硬化型アクリル樹脂を、ＲＩＧＡＫＵ社製の示差走査熱分析器（ＤＳＣ）を用いて、昇温速度１０℃／分で、−１５０℃から＋１５０℃まで昇温して示差走査熱量を測定し、得られた吸熱曲線を微分して変極点を求め、この変極点をＴｇと判断した。
【００９１】
Ｍｗの測定
紫外線硬化型アクリル樹脂のＭｗは、まず、移動相溶媒としてテトラヒドロフランを用いたゲル・パーミエーション・クロマトグラフィ（ＧＰＣ）により測定を行い、得られた結果を、標準ポリスチレン換算値として算出することにより求めた。
【００９２】
誘電体層用ペーストＢ 
上記誘電体層用ペーストＡの一次分散後の分散物と同じ分散物を作製し、該分散物に、紫外線硬化型アクリル樹脂を加えないで、熱可塑性アクリル樹脂（藤倉化成社製のＭＭ７４７樹脂）１０重量部を添加した以外は、誘電体層用ペーストＡと同様にして、誘電体層用ペーストＢを得た。
【００９３】
内部電極層用ペースト 
平均粒径が０．２μｍのＮｉ粒子１００重量部に対して、ＢａＴｉＯ３  粉末（平均粒径０．２μｍ／堺化学工業社製ＢＴ０２粉）：２０重量部、有機ビヒクル：５８重量部（ポリビニルブチラール樹脂８重量部をターピネオール９２重量部に溶解したもの）、可塑剤としてフタル酸ビス（２エチルヘキシル）ＤＯＰ：５０重量部、ターピネオール：５重量部、分散剤：１重量部、アセトン：４５重量部を添加して、３本ロールにより混練し、スラリー化して内部電極用ペーストとした。
【００９４】
積層体ユニットＵ１の作製
まず、誘電体層用ペーストＡを、表面にシリコーン系樹脂により剥離処理を施したＰＥＴフィルム上にノズルコート法により塗布した後、乾燥することにより下側グリーンシートを形成した。乾燥炉内にシートを連続して送り込み乾燥を行い、乾燥炉内の温度を所定温度（表１参照）とし、乾燥時間は２分間であった。下側グリーンシートは、乾燥時の膜厚が０．５μｍとなるように形成した。
【００９５】
次に、得られた下側グリーンシートを紫外線処理炉に通し、
処理温度：室温、
照射線量：表１参照（単位はｍＪ／ｃｍ２  ）、
照射時間：５秒、
の条件下で、紫外線による硬化処理を行った。
【００９６】
紫外線による硬化処理後の下側グリーンシートについて、シート強度とシート伸びについて評価した。
【００９７】
シート強度の評価 
シート強度は次のようにして評価した。インストロン引張試験機５５４３を用い、シートをダンベル型形状に型抜いて所定の引張スピードでシートを両端側から引っ張り、破断時の強度をシート強度とした。本実施例では、シート強度が６ＭＰａ以上の場合を良好と判断した。結果を表１に示す。
【００９８】
シート伸びの評価 
シート伸びは次のようにして評価した。インストロン引張試験機５５４３を用い、シートをダンベル型形状に型抜いて所定の引張スピードでシートを両端側から引っ張り、破断時の伸びをシート伸びとした。本実施例では、シート伸びが１０％以上の場合を良好と判断した。結果を表１に示す。
【００９９】
次に、その下側グリーンシート上に、内部電極用ペーストを用いて、スクリーン印刷機により印刷し、次いで、９０℃および１０分の条件で乾燥し、所定パターンを有する電極パターン層を形成した。内部電極層は、乾燥時の膜厚が１μｍとなるように形成した。
次に、第１層目の電極パターン層を形成した下側グリーンシートの前記電極パターン層の上に、誘電体層用ペーストＡを、ノズルコート法により塗布した後、乾燥することにより中間グリーンシートを得た。乾燥炉内にシートを連続して送り込み乾燥を行い、乾燥炉内の温度を所定温度（下側グリーンシートの場合と同じ温度）とし、乾燥時間は２分間であった。中間グリーンシートは、乾燥時の膜厚が１μｍとなるように形成した。
次に、得られた中間グリーンシートを紫外線処理炉に通し、下側グリーンシートの場合と同じ条件の下で、紫外線による硬化処理を行った。
次に、この中間グリーンシートの表面に、第１層目の電極パターン層と同様にして、第２層目の電極パターン層を形成した。
【０１００】
次に、乾燥後の第２層目の電極パターン層の表面に、誘電体層用ペーストＢを用いて、ノズルコート塗布により、上側グリーンシートを形成した。このシートを８０℃の乾燥炉内に連続的にシートを送り込んで溶剤を乾燥させた。乾燥時間は２分で行った。乾燥後の上側グリーンシートの厚さは０．５μｍであった。
【０１０１】
このようにしてＰＥＴフィルムの上に、下側グリーンシート、第１層目の電極パターン層、中間グリーンシート、第２層目の電極パターン層、および上側グリーンシートから成る積層体ユニットＵ１を形成した。
【０１０２】
グリーンチップの作製
ＰＥＴフィルムから剥がした積層体ユニットＵ１を多数準備し、電極パターン層の積層数が合計で１００層となるように熱圧着して積層して積層体を得た。熱圧着時の条件は、１００ＭＰａおよび７０℃の条件であった。
【０１０３】
次に、得られた積層体を、ダイシング加工機によって、切断することにより、焼成前のグリーンチップを得た。
【０１０４】
得られたグリーンチップについて、シートアタックの有無について観察した。
【０１０５】
シートアタックの有無の測定 
得られたグリーンチップのサンプルについて、シートアタックの発生度合いを測定した。測定は、まず、５０個のグリーンチップサンプルを、誘電体層および内部電極層の側面が露出するように、２液硬化性エポキシ樹脂中に埋め込み、その後、２液硬化性エポキシ樹脂を硬化させた。次いで、エポキシ樹脂中に埋め込んだグリーンチップサンプルを、サンドペーパーを使用して、深さ１．６ｍｍまで研磨した。なお、サンドペーパーによる研磨は、＃４００のサンドペーパー、＃８００のサンドペーパー、＃１０００のサンドペーパーおよび＃２０００のサンドペーパーを、この順に使用することにより行った。次いで、サンドペーパーによる研磨面を、ダイヤモンドペーストを使用して、鏡面研磨処理を施した。そして、光学顕微鏡を使用し、鏡面研磨処理を行った研磨面を、拡大倍率４００倍にて、観察し、シートアタックの有無を調べた。光学顕微鏡による観察の結果、全測定サンプルに対する、シートアタックが発生していたサンプルの比率を、シートアタック比率とした。結果を表１に示す。
【０１０６】
なお、シートアタックが生じているか否かについては、グリーンシートの厚みが、他の部分に比較して、５０％以下に極端に薄くなっている部分があるか否かで判断した。
【０１０７】
グリーンチップの焼成など
得られたグリーンチップを、脱バインダ処理、焼成およびアニール（熱処理）を行って、チップ形状の焼結体を作製した。脱バインダは、昇温速度：５０℃／時間、保持温度：２４０℃、保持時間：８時間、雰囲気ガス：空気中、で行った。焼成は、昇温速度：３００℃／時間、保持温度：１２００℃、保持時間：２時間、冷却速度：３００℃／時間、雰囲気ガス：露点２０℃に制御されたＮ２ガスとＨ２（５％）との混合ガス、で行った。アニール（再酸化）は、保持時間：３時間、冷却速度：３００℃／時間、雰囲気用ガス：露点２０℃に制御されたＮ２ガス、で行った。なお、雰囲気ガスの加湿には、ウェッターを用い、水温０〜７５℃にて行った。
【０１０８】
次に、チップ形状の焼結体の端面をサンドブラストにて研磨したのち、Ｉｎ−Ｇａ合金ペーストを端部に塗布し、その後、焼成を行うことにより外部電極を形成し、図１に示す構成の積層セラミックコンデンサのサンプルを得た。焼成後のサンプルの幅０．８ｍｍで、長さ１．６ｍｍであった。
【０１０９】
ショート不良率の測定 
ショート不良率は、５０個のコンデンササンプルを準備し、ショート不良が発生した個数を調べて測定した。具体的には、絶縁抵抗計（ＨＥＷＬＥＴＴ  ＰＡＣＫＡＲＤ社製Ｅ２３７７Ａマルチメーター）を使用して、抵抗値を測定し、抵抗値が１００ｋΩ以下となったサンプルをショート不良サンプルとし、全測定サンプルに対する、ショート不良サンプルの比率をショート不良率とした。本実施例では、ショート不良率が０％の場合を良好と判断した。結果を表１に示す。
【０１１０】
実施例２ 
下側グリーンシートおよび中間グリーンシートを形成するための誘電体層用ペーストＡとして、表１，２に示すように、紫外線硬化型アクリル樹脂のＴｇ・Ｍｗ・含有量、紫外線重合開始剤の種類を変化させ、また、グリーンシートの乾燥温度、紫外線の照射線量、ＢａＴｉＯ３  の等電点、溶媒の含有量を変化させた以外は、実施例１と同様にして、グリーンチップサンプルとコンデンササンプルとを作製し、同様な測定を行った。結果を表１，２に示す。
【０１１１】
なお、紫外線硬化型アクリル樹脂のＴｇは、官能基を変更することにより変化させた。また紫外線硬化型アクリル樹脂のＭｗについては重合度を変更することにより変化させた。
【０１１２】
【表１】
2007022830.tif 000002
【表２】
2007022830.tif 000003
【０１１３】
表１，２に示すように、誘電体層用ペーストのバインダとして使用した紫外線硬化型アクリル樹脂のＴｇが０℃を下回っても（試料１）、５０℃を上回っても（試料７）、ショート不良は防止できたが、シートアタックを防止できない。これに対し、Ｔｇが適正に制御された紫外線硬化型アクリル樹脂を用いた場合（試料２〜６）には、シートアタックを防止できるとともに、ショート不良を防止できることが確認できた。
【０１１４】
また、バインダとしての紫外線硬化型アクリル樹脂のＭｗが５万を下回る場合（試料１１）は、シート化した際のシート強度に問題があり、ショート不良を評価できなかった。Ｍｗが５０万を上回るケースでは、樹脂を作製することができなかった（試料１４）。
【０１１５】
重合開始剤としてアミン系化合物を使用した場合（試料２４）は、紫外線照射後の硬化効果がなく、シート化した際のシート強度に問題があった。これに対し、ベンゾフェノン系化合物、アセトフェノン系化合物、ベンジルアセトフェノン系化合物、ベンジルフェノン系化合物のいずれかを使用した場合（試料３，２１〜２３）には、バインダとしての紫外線硬化型アクリル樹脂を適正に硬化させることができ、シートアタックを防止できるとともに、ショート不良を防止できることが確認できた。
【０１１６】
誘電体層用ペースト中の紫外線硬化型アクリル樹脂の含有量が少なすぎても（試料３１）、多すぎても（試料３３）、シート化する際の保形性に問題があった。これに対し、含有量が適正である場合（試料３，３２）には、こうした問題は生じずに、シートアタックを防止でき、しかもショート不良を防止できることが確認できた。
【０１１７】
紫外線の照射線量が少なすぎても（試料４１）、多すぎても（試料４３，４４）、シート化する際の保形性に問題があった。これに対し、照射線量が適正である場合（試料３，４２）には、こうした問題は生じずに、シートアタックを防止でき、しかもショート不良を防止できることが確認できた。
【０１１８】
乾燥温度が低すぎても（試料５１）、高すぎても（試料５３）、シート化する際の保形性に問題があった。これに対し、乾燥温度が適正である場合（試料３，５２）には、こうした問題は生じずに、シートアタックを防止でき、しかもショート不良を防止できることが確認できた。
使用するＢａＴｉＯ３  の等電点が低すぎても（試料６１）、高すぎても（試料６２）、セラミック塗料がゲル化してしまい、塗料化することができなかった。
さらに、セラミック塗料に含有させる溶媒の量が少なすぎる場合（試料７１）には、塗料化が困難となり、良好な塗料を得ることができなかった。また、セラミック塗料に含有させる溶媒の量が多すぎる場合（試料７２）には、シート化する際の保形性が著しく悪化してしまい、グリーンチップを形成することができなかった。
【図面の簡単な説明】
【０１１９】
【図１】図１は本発明の一実施形態に係る積層セラミックコンデンサの概略断面図である。
【符号の説明】
【０１２０】
１…積層セラミックコンデンサ
１０…コンデンサ素子本体
２…層間誘電体層
２ａ…外側誘電体層
３…内部電極層
４…外部電極
【図１】
2007022830.tif 000004